СПОСОБ ПОЛУЧЕНИЯ ГОМОПОЛИМЕРОВ ИЛИ СОПОЛИМЕРОВ ЭТИЛЕНА В ТРУБЧАТОМ РЕАКТОРЕ, ПО МЕНЬШЕЙ МЕРЕ, С ДВУМЯ РЕАКЦИОННЫМИ ЗОНАМИ С РАЗЛИЧНОЙ КОНЦЕНТРАЦИЕЙ АГЕНТА ПЕРЕДАЧИ ЦЕПИ

1. Способ получения гомополимеров или сополимеров этилена в присутствии инициатора свободнорадикальной полимеризации и, по меньшей мере, одного агента передачи цепи под давлением в диапазоне от 110 МПа до 350 МПа и при температуре в диапазоне от 100°С до 350°С в трубчатом реакторе, по меньшей мере, с двумя реакционными зонами, имеющими различную концентрацию агента передачи цепи, при этом концентрация агента передачи цепи в первой реакционной зоне составляет менее 70% концентрации агента передачи цепи в реакционной зоне с наивысшей концентрацией агента передачи цепи.
2. Способ по п. 1, в котором никакого свежего агента передачи цепи не добавляют в первую реакционную зону.
3. Способ по п. 1, в котором полимеризацию в первой реакционной зоне осуществляют в отсутствии агента передачи цепи.
4. Способ по любому из пп. 1-3, в котором неполимеризованные компоненты реакционной смеси, выходящей из реактора, отделяют от полученного полимера и рециркулируют неполимеризованные компоненты реакционной смеси в трубчатый реактор, при этом, по меньшей мере, часть рециркулируемых неполимеризованных компонентов реакционной смеси подают в трубчатый реактор после первой реакционной зоны.
5. Способ по п. 4, в котором в первую реакционную зону подают только свежий мономер и не подают рециркулируемые неполимеризованные компоненты реакционной смеси; рециркулируемые неполимеризованные компоненты реакционной смеси и, необязательно, дополнительное количество свежего мономера подают в одну из последующих реакционных зон.
6. Способ по п.5, в котором отношение количества свежего мономера, подаваемого в первую реакционную зону, к общему количеству подаваемого мономера находится в диапазоне от 1:100 до 1:1 в расчете на вес подаваемых мономеров.
7. Способ по п. 4, в котором отделение полученного полимера от неполимеризованных компонентов реакционной смеси осуществляют, по меньшей мере, на стадии высокого давления под давлением от 10 до 50 МПа и стадии низкого давления под давлением от 0,1 до 10 МПа, неполимеризованные компоненты реакционной смеси, отогнанные на стадии высокого давления, рециркулируют в трубчатый реактор посредством контура рециркуляции высокого давления, неполимеризованные компоненты реакционной смеси, отогнанные на стадии низкого давления, рециркулируют в трубчатый реактор посредством контура рециркуляции низкого давления, при этом рециркулируемые неполимеризованные компоненты реакционной смеси, подаваемые в трубчатый реактор после первой реакционной зоны, поступают, по меньшей мере частично, из контура рециркуляции высокого давления.
8. Способ по п. 4, в котором неполимеризованные компоненты реакционной смеси, рециркулируемые в трубчатый реактор посредством контура рециркуляции низкого давления, подают в первую зону полимеризации трубчатого реактора.
9. Способ по п. 7, в котором неполимеризованные компоненты реакционной смеси, рециркулируемые в трубчатый реактор посредством контура рециркуляции низкого давления, подают в первую зону полимеризации трубчатого реактора.
10. Гомополимер или сополимер этилена, получаемый способом по любому из пп. 1-9.
11. Применение гомополимера или сополимера этилена по п. 10 для нанесения покрытий экструзией.
12. Способ нанесения на субстрат, выбранный из группы, состоящей из бумаги, бумажного картона, полимерной пленки и металла, покрытий из гомополимера или сополимера этилена по п. 10 методом экструзии.